(57)【特許請求の範囲】
【請求項１】
芳香族テトラカルボン酸ジエステルからなる芳香族テトラカルボン酸成分と芳香族ジアミン成分とを含有するポリイミド前駆体溶液組成物であって、
前記芳香族テトラカルボン酸成分は、５０モル％以上が３，３’，４，４’−ビフェニルテトラカルボン酸ジエステルからなり、
前記芳香族ジアミン成分は、ｐ−フェニレンジアミンと４，４’−ジアミノジフェニルエーテルとを含み、芳香族ジアミン成分中のパラフェニレンジアミンの割合が５０モル％以上であり、
イミダゾール類を含むことを特徴とする、ポリイミド前駆体溶液組成物。
【請求項２】
芳香族テトラカルボン酸成分と芳香族ジアミン成分とからなるポリイミド前駆体の濃度が２０質量％であるときの溶液粘度が０．０１Ｐａ・ｓ以下である、請求項１に記載のポリイミド前駆体溶液組成物。
【請求項３】
請求項１または２のいずれかに記載のポリイミド前駆体溶液組成物を基材に塗布し、加熱によりイミド化する、ポリイミド膜の製造方法。
【請求項４】
インクジェット法によりポリイミド前駆体溶液組成物を塗布する、請求項３に記載のポリイミド膜の製造方法。
【発明の詳細な説明】
【技術分野】
【０００１】
本発明は、ポリイミド前駆体溶液組成物及びそれを用いたポリイミド膜の製造方法に関する。
【背景技術】
【０００２】
一般に、ポリイミド膜は、原料である芳香族テトラカルボン酸二無水物と芳香族ジアミンとを有機溶媒中で重合して得られるポリアミック酸溶液を基材に塗布し、これを加熱して溶媒を除去するとともにイミド化して製造される。しかし、ポリアミック酸は分子量が大きいため、溶液中のポリアミック酸の濃度を高くすると溶液が高粘度になり取り扱いが困難になる。
【０００３】
この問題を解決するために、芳香族テトラカルボン酸ジエステルと芳香族ジアミン成分からなるポリイミド前駆体溶液（ナイロン塩型モノマー溶液）を用いる方法が提案されている（特許文献１、２）。
【先行技術文献】
【特許文献】
【０００４】
【特許文献１】特開平１０−１８２８２０号公報
【特許文献２】特開２００５−２４７９８７号公報
【発明の概要】
【発明が解決しようとする課題】
【０００５】
芳香族テトラカルボン酸ジエステルと芳香族ジアミンとを溶媒に溶解したポリイミド前駆体溶液（ナイロン塩型モノマー溶液）は、高濃度かつ低溶液粘度とすることができるが、得られるポリイミドが結晶性となるモノマーの組み合わせでは十分な特性を有するポリイミド膜が得られない場合があった。特に、テトラカルボン酸成分として３，３’，４，４’−ビフェニルテトラカルボン酸化合物を、ジアミン成分としてｐ−フェニレンジアミンをそれぞれ用いると、結晶性のポリイミド樹脂が得られ易く、ナイロン塩型モノマー溶液からは十分な特性を有するポリイミド膜が得られ難いという問題があった。
【０００６】
本発明は、耐熱性や機械的特性などに優れたポリイミド膜を製造することができる、高濃度かつ低溶液粘度のポリイミド前駆体溶液組成物を提供することを目的とする。
【課題を解決するための手段】
【０００７】
本発明は以下の項に関する。
１．  芳香族テトラカルボン酸ジエステルからなる芳香族テトラカルボン酸成分と芳香族ジアミン成分とを含有するポリイミド前駆体溶液組成物であって、
前記芳香族テトラカルボン酸成分は、５０モル％以上が３，３’，４，４’−ビフェニルテトラカルボン酸ジエステルからなり、
前記芳香族ジアミン成分は、ｐ−フェニレンジアミンと４，４’−ジアミノジフェニルエーテルとを含み、芳香族ジアミン成分中のパラフェニレンジアミンの割合が５０モル％以上であり、
イミダゾール類を含むことを特徴とする、ポリイミド前駆体溶液組成物。
２．  芳香族テトラカルボン酸成分と芳香族ジアミン成分とからなるポリイミド前駆体の濃度が２０質量％であるときの溶液粘度が０．０１Ｐａ・ｓ以下である、前記項１に記載のポリイミド前駆体溶液組成物。
３．  前記項１または２のいずれかに記載のポリイミド前駆体溶液組成物を基材に塗布し、加熱によりイミド化する、ポリイミド膜の製造方法。
４．  インクジェット法によりポリイミド前駆体溶液組成物を塗布する、前記項３に記載のポリイミド膜の製造方法。
【発明の効果】
【０００８】
本発明のポリイミド前駆体溶液組成物は、高濃度かつ低溶液粘度であり、得られるポリイミドが結晶性となるモノマーの組み合わせであるにもかかわらず、十分な特性を有するポリイミド膜が得られる。そのため、本発明のポリイミド前駆体溶液組成物は、インクジェット用インクとして好適に用いることができる。
【発明を実施するための形態】
【０００９】
本発明は、有機溶媒中に、芳香族テトラカルボン酸のエステルからなる芳香族テトラカルボン酸成分と、芳香族ジアミン成分と、イミダゾール類とを溶解したポリイミド前駆体溶液組成物である。芳香族テトラカルボン酸のエステルとしては、芳香族テトラカルボン酸ジエステル（ハーフエステルともいう）を挙げることができ、具体的には、芳香族テトラカルボン酸の４個のカルボキシル基のうち２個のカルボキシル基がエステル化されており、かつ芳香環上の隣接する２個のカルボキシル基の一方がエステル化された化合物が挙げられる。芳香族テトラカルボン酸ジエステルにおけるエステルとしては、低級アルキルエステル、好ましくはジメチルエステル、ジエチルエステル、ジプロピルエステル等の炭素数１〜３のアルキルエステルが挙げられる。
【００１０】
本発明において、芳香族テトラカルボン酸成分は、主として、すなわち、その５０モル％以上、好ましくは７０モル％以上、特に好ましくは９０モル％以上が３，３’，４，４’−ビフェニルテトラカルボン酸ジエステルからなる。エステルとしては、ジメチルエステル、ジエチルエステル、ジプロピルエステル等の炭素数１〜３のアルキルエステルが挙げられる。
【００１１】
芳香族テトラカルボン酸ジエステルは、公知の方法により製造することができる。例えば、対応する芳香族テトラカルボン酸二無水物に対して２倍モル量以上、好ましくは２〜３倍モル量のアルコール（低級アルコール、好ましくは炭素数１〜３のアルコール）を反応させて容易に製造することができる。この方法においては、原料の酸無水物環がアルコールと反応して開環し、芳香環上の隣接する炭素上にそれぞれエステル基とカルボキシル基を有するジエステル（ハーフエステル）となる。
【００１２】
本発明では、３，３’，４，４’−ビフェニルテトラカルボン酸ジエステル以外の芳香族テトラカルボン酸成分（芳香族テトラカルボン酸ジエステル）を５０モル％以下の範囲で用いてもよい。３，３’，４，４’−ビフェニルテトラカルボン酸ジエステルと組み合わせて用いることができるテトラカルボン酸ジエステルとしては、特に限定するものではないが、例えば、ピロメリット酸ジエステル、２，３，３’，４’−ビフェニルテトラカルボン酸ジエステル、３，３’，４，４’−ベンゾフェノンテトラカルボン酸ジエステル、オキシジフタル酸ジエステルなどを好適に挙げることができる。用いる芳香族テトラカルボン酸ジエステルは一種である必要はなく、複数種の混合物であっても構わない。
【００１３】
本発明において、芳香族ジアミン成分は、主として、すなわち、その５０モル％以上、好ましくは７０モル％以上、特に好ましくは９０モル％以上がｐ−フェニレンジアミンと４，４’−ジアミノジフェニルエーテルとからなる。また、芳香族ジアミン成分中のパラフェニレンジアミンの割合が、５０モル％以上、特に、５０〜８５モル％であることが好ましい。パラフェニレンジアミンの割合が多すぎると良好な特性を有するポリイミド膜が得られない場合がある。
【００１４】
本発明では、ｐ−フェニレンジアミンと４，４’−ジアミノジフェニルエーテル以外の芳香族ジアミン成分を用いてもよい。用いることができる芳香族ジアミンとしては、特に限定するものではないが、例えば、４，４’−ジアミノジフェニルメタン、ｍ−フェニレンジアミン、２，４−ジアミノトルエン、１，３−ビス（４−アミノフェノキシ）ベンゼン、１，４−ビス（４−アミノフェノキシ）ベンゼン、２，２−ビス〔４−（４−アミノフェノキシ）フェニル〕プロパン、ｍ−キシリレンジアミン、ｐ−キシリレンジアミン、２，２−ビス〔４−（４−アミノフェノキシ）フェニル〕プロパン、４，４’−メチレンビス（２，６−キシリジン）、α，α’−ビス（４−アミノフェニル）−１，４−ジイソプロピルベンゼンなどを好適に挙げることができる。用いる芳香族ジアミンは一種である必要はなく、複数種の混合物であっても構わない。
【００１５】
本発明のポリイミド前駆体溶液組成物は、さらにイミダゾール類を含有する。イミダゾール類としては、特に限定するものではないが、下記化学式（１）の化合物を好適に挙げることができる。
【化１】
0006604003.tif 000002
化学式（１）において、Ｘ１〜Ｘ４は、それぞれ独立に、水素原子、又は炭素数が１〜５のアルキル基である。
【００１６】
前記化学式（１）のイミダゾール類においては、Ｘ１〜Ｘ４が、それぞれ独立に、水素原子、又は炭素数が１〜５のアルキル基であって、Ｘ１〜Ｘ４のうち少なくとも２個が、炭素数が１〜５のアルキル基であるイミダゾール類、すなわち置換基として２個以上のアルキル基を有するイミダゾール類がより好ましい。置換基として２個以上のアルキル基を有するイミダゾール類としては、１，２−ジメチルイミダゾール、２−エチル−４−メチルイミダゾール、４−エチル−２−メチルイミダゾール、及び１−メチル−４−エチルイミダゾールなどが好適である。
【００１７】
イミダゾール類の使用量は、特に限定するものではないが、芳香族テトラカルボン酸ジエステルと芳香族ジアミンとの合計量に対して１〜５０質量％が好ましく、５〜２０質量％がより好ましい。
【００１８】
本発明のポリイミド前駆体溶液組成物は、前記の芳香族テトラカルボン酸ジエステルと芳香族ジアミンとを略等モル量用い、前記のイミダゾール類と共に有機極性溶媒中に均一に溶解することによって調製することができる。これらの成分を溶解させる場合は必要に応じて加熱してもよい。なお、有機極性溶媒中においては、芳香族テトラカルボン酸ジエステルのカルボン酸イオンと芳香族ジアミンのアンモニウムイオンとがイオン対を形成しており、実質的にはモノマーの混合物の状態であると考えられる。
【００１９】
本発明のポリイミド前駆体溶液組成物を用いるポリイミド膜の形成は、基板上にポリイミド前駆体溶液組成物を塗布後、連続的にまたは段階的に昇温してイミド化することにより行う。一般的に、芳香族カルボキシル基と芳香族アミノ基の縮合反応は、強力な脱水触媒の非存在下では進行しないとされる。そのため、本発明のポリイミド前駆体溶液組成物を用いる場合、反応機構的には芳香族テトラカルボン酸ジエステルが加熱により脱アルコールして酸無水物となり、この酸無水物基とアミノ基とが反応してアミック酸基（アミド酸基）を形成した後、脱水閉環してイミド基となる、という三段階の反応を経由していると推定される。
【００２０】
用いる有機極性溶媒は、芳香族テトラカルボン酸ジエステルと芳香族ジアミンとを溶解することができればよく、さらに、イミド化の途中で生成すると考えられるポリアミック酸を溶解できることが好ましい。特に限定するものではないが、例えば、Ｎ，Ｎ−ジメチルホルムアミド、Ｎ，Ｎ−ジメチルアセトアミド、Ｎ，Ｎ−ジエチルアセトアミド、Ｎ−メチル−２−ピロリドン、Ｎ−エチル−２−ピロリドン、Ｎ−ビニル−２−ピロリドン等のアミド系溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、ジエチレングリコール、プロピレングリコール、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが挙げられる。使用する有機溶剤は、１種類であっても、２種類以上であってもよい。本発明においてはアミド系溶媒を用いることが好ましく、また、必要に応じてグリコール系溶媒と混合して用いることも好ましい。
【００２１】
本発明のポリイミド前駆体溶液組成物は、芳香族テトラカルボン酸ジエステルと芳香族ジアミンとの合計の濃度であるモノマー濃度が、好ましくは１０質量％〜７５質量％、より好ましくは２０質量％〜５０質量％である。また、モノマー濃度が２０質量％であるときの、３０℃における溶液粘度は、好ましくは０．１Ｐａ・ｓ以下、より好ましくは０．０５Ｐａ・ｓ以下、特に好ましくは０．０１Ｐａ・ｓ以下であることが取り扱い上好適である。
【００２２】
本発明のポリイミド前駆体溶液組成物は、必要に応じて、さらに、化学イミド化剤（例えば、無水酢酸などの酸無水物や、ピリジン、イソキノリンなどのアミン化合物、イミダゾール化合物）、フィラー（例えば、シリカ、アルミナなどの絶縁性フィラー、カーボン、金属粒子などの導電性フィラー、アルミナ、窒化ホウ素、窒化ケイ素などの高熱伝導性フィラー、チタン酸バリウムなどの誘電体フィラー、）、染料、顔料、シランカップリング剤などを添加することができる。
【００２３】
本発明においては、基材に前記ポリイミド前駆体溶液組成物を塗布し、加熱することによりポリイミド膜を形成する。基材への塗布は、公知の方法を用いることができるが、インクジェット法が好適である。インクジェット法を用いることにより、特定のパターンを有するポリイミド膜を基板上に形成することができる。
【００２４】
ポリイミド膜は、ポリイミド前駆体溶液組成物を塗布した基板を加熱処理し、溶媒を除去するとともにイミド化（脱水閉環）することによって得られる。加熱処理条件は、特に限定されないが、概ね１００℃以上、好ましくは１２０℃〜６００℃、より好ましくは１５０℃〜５００℃で、更に好ましくは１５０℃〜４００℃で、好ましくは段階的に温度を上げながら、０．０１時間〜３０時間、好ましくは０．０１〜１０時間加熱処理することが好ましい。
【実施例１】
【００２５】
以下、本発明を実施例により更に具体的に説明するが、本発明はこれらの実施例により制限されるものではない。
【００２６】
以下の例で用いた特性の測定方法を以下に示す。
＜溶液粘度（回転粘度）＞
トキメック社製Ｅ型粘度計を用いて３０℃で測定した。
＜被膜の状態観察＞
得られた被覆層について目視により状態観察を行った。濁りや割れが見られないもの、折り曲げても容易に割れないものを良好、割れが見られ、折り曲げると容易に割れるものを不良とした。
＜熱線膨張係数（ＣＴＥ）＞
長さ１５ｍｍ／幅４ｍｍにサンプリングしたサンプルを、セイコーインスツルメンツ製ＳＳ６１００を用い、引張りモード、荷重４ｇｆ、昇温速度２０℃／分で熱機械分析を行い、５０℃から２００℃、５０℃から３５０℃のＴＭＡカーブより算出した。
＜粘度の経時変化観察＞
初期粘度を測定後、２５℃で３０日保存し再度粘度測定を行った。
【００２７】
以下の例で使用した化合物の略号について説明する。
ｓ−ＢＰＤＡ：３，３’，４，４’−ビフェニルテトラカルボン酸二無水物
ＯＤＡ：４，４’−ジアミノジフェニルエーテル
ＰＰＤ：ｐ−フェニレンジアミン
ＮＭＰ：Ｎ−メチル−２−ピロリドン
ＰＧＬ：プロピレングリコール
ＥｔＯＨ：エタノール
１，２−ＤＭＺ：１，２−ジメチルイミダゾ−ル
【００２８】
〔実施例１〕
攪拌機、窒素ガス導入・排出管を備えた内容積５００ｍＬのガラス製の反応容器に、溶媒としてＮＭＰ２１３ｇを加え、これにｓ−ＢＰＤＡ１４７．１１ｇ（０．５０モル）、エタノール５５．２８ｇ（１．２モル）を加え、８０℃で１０時間攪拌し、溶解させた。この溶液にＯＤＡ４０．０５ｇ（０．２０モル）、ＰＰＤ３２．４４ｇ（０．３０モル）を加え、５０℃で３時間撹拌し溶解させた。この溶液に１，２−ＤＭＺ４８．８ｇ（溶液の１０ｗｔ％分）を加え、モノマー濃度４０．９質量％、溶液粘度１．１Ｐａ・ｓのポリイミド前駆体組成物を得た。
このポリイミド前駆体組成物を、基材のガラス板上に塗布し、１２０℃にて３０分間、１５０℃にて１０分間、２００℃にて１０分間、２５０℃にて１０分間、４００℃にて１０分間加熱処理を行い、厚み２０μｍのポリイミド被膜を得た。得られたポリイミド被膜について、被膜の状態観察と熱膨張係数（ＣＴＥ）を測定した。評価結果を表１に示した。
【００２９】
〔実施例２〕
攪拌機、窒素ガス導入・排出管を備えた内容積５００ｍＬのガラス製の反応容器に、溶媒としてＮＭＰ８２ｇ、ＰＧＬ８２ｇを加え、これにｓ−ＢＰＤＡ１４７．１１ｇ（０．５０モル）、エタノール５５．２８ｇ（１．２モル）を加え、８０℃で１０時間攪拌し、溶解させた。この溶液にＯＤＡ４０．０５ｇ（０．２０モル）、ＰＰＤ３２．４４ｇ（０．３０モル）を加え、５０℃で３時間撹拌し溶解させた。この溶液に１，２−ＤＭＺ４３．９ｇ（溶液の１０ｗｔ％分）を加え、モノマー濃度４５．５質量％、溶液粘度２．１Ｐａ・ｓのポリイミド前駆体組成物を得た。
このポリイミド前駆体組成物を、基材のガラス板上に塗布し、１２０℃にて３０分間、１５０℃にて１０分間、２００℃にて１０分間、２５０℃にて１０分間、４００℃にて１０分間加熱処理を行い、厚み２０μｍのポリイミド被膜を得た。得られたポリイミド被膜について、被膜の状態観察と熱膨張係数を測定した。評価結果を表１に示した。
【００３０】
〔実施例３〕
攪拌機、窒素ガス導入・排出管を備えた内容積５００ｍＬのガラス製の反応容器に、溶媒としてＮＭＰ８０ｇ、ＰＧＬ８０ｇを加え、これにｓ−ＢＰＤＡ１４７．１１ｇ（０．５０モル）、エタノール５５．２８ｇ（１．２モル）を加え、８０℃で１０時間攪拌し、溶解させた。この溶液にＯＤＡ３０．０４ｇ（０．１５モル）、ＰＰＤ３７．８５ｇ（０．３５モル）を加え、５０℃で３時間撹拌し溶解させた。この溶液に１，２−ＤＭＺ４３．０ｇ（溶液の１０ｗｔ％分）を加え、モノマー濃度４５．５質量％、溶液粘度３．０Ｐａ・ｓのポリイミド前駆体組成物を得た。
このポリイミド前駆体組成物を、基材のガラス板上に塗布し、１２０℃にて３０分間、１５０℃にて１０分間、２００℃にて１０分間、２５０℃にて１０分間、４００℃にて１０分間加熱処理を行い、厚み２０μｍのポリイミド被膜を得た。得られたポリイミド被膜について、被膜の状態観察と熱膨張係数を測定した。評価結果を表１に示した。
【００３１】
〔比較例１〕
攪拌機、窒素ガス導入・排出管を備えた内容積５００ｍＬのガラス製の反応容器に、溶媒としてＮＭＰ１９２ｇを加え、これにｓ−ＢＰＤＡ１３２．４０ｇ（０．４５モル）、エタノール４９．７６ｇ（１．０８モル）を加え、８０℃で１０時間攪拌し、溶解させた。この溶液にＯＤＡ３６．０４ｇ（０．１８モル）、ＰＰＤ２９．２０ｇ（０．２７モル）を加え、５０℃で３時間撹拌し溶解させ、モノマー濃度４５．０質量％、溶液粘度１．７Ｐａ・ｓのポリイミド前駆体組成物を得た。
このポリイミド前駆体組成物を、基材のガラス板上に塗布し、１２０℃にて３０分間、１５０℃にて１０分間、２００℃にて１０分間、２５０℃にて１０分間、４００℃にて１０分間加熱処理を行い、厚み２０μｍのポリイミド被膜を得た。得られたポリイミド被膜について、被膜の状態観察を行った。評価結果を表１に示した。
【００３２】
〔参考例１〕
攪拌機、窒素ガス導入・排出管を備えた内容積５００ｍＬのガラス製の反応容器に、溶媒としてＮＭＰ１９８ｇを加え、これにｓ−ＢＰＤＡ１１７．７０ｇ（０．４０モル）、エタノール４４．２３ｇ（０．９６モル）を加え、８０℃で１０時間攪拌し、溶解させた。この溶液にＯＤＡ４８．０６ｇ（０．２４モル）、ＰＰＤ１７．３０ｇ（０．１６モル）を加え、５０℃で３時間撹拌し溶解させ、モノマー濃度４３．０質量％、溶液粘度０．７Ｐａ・ｓのポリイミド前駆体組成物を得た。
このポリイミド前駆体組成物を、基材のガラス板上に塗布し、１２０℃にて３０分間、１５０℃にて１０分間、２００℃にて１０分間、２５０℃にて１０分間、４００℃にて１０分間加熱処理を行い、厚み２０μｍのポリイミド被膜を得た。得られたポリイミド被膜について、被膜の状態観察と熱膨張係数を測定した。評価結果を表１に示した。
【００３３】
〔参考例２〕
攪拌機、窒素ガス導入・排出管を備えた内容積５００ｍＬのガラス製の反応容器に、溶媒としてＮＭＰ１９８ｇを加え、これにｓ−ＢＰＤＡ１１７．７０ｇ（０．４０モル）、エタノール４４．２３ｇ（０．９６モル）を加え、８０℃で１０時間攪拌し、溶解させた。この溶液にＯＤＡ４８．０６ｇ（０．２４モル）、ＰＰＤ１７．３０ｇ（０．１６モル）を加え、５０℃で３時間撹拌し溶解させた。この溶液に１，２−ＤＭＺ４２．６ｇ（溶液の１０ｗｔ％分）を加え、モノマー濃度３９．１質量％、溶液粘度０．６Ｐａ・ｓのポリイミド前駆体組成物を得た。
このポリイミド前駆体組成物を、基材のガラス板上に塗布し、１２０℃にて３０分間、１５０℃にて１０分間、２００℃にて１０分間、２５０℃にて１０分間、４００℃にて１０分間加熱処理を行い、厚み２０μｍのポリイミド被膜を得た。得られたポリイミド被膜について、被膜の状態観察と熱膨張係数を測定した。評価結果を表１に示した。
【００３４】
【表１】
0006604003.tif 000003